УТИЛИЗАЦИЯ ОТХОДОВ КАРБИДОВ ВОЛЬФРАМА

1. Способ получения порошка, содержащего железо и/или вольфрам, или агломерата порошка, например, спеченного порошка; включающий стадии:
a) смешивание по меньшей мере первой фракции порошка, содержащей порошок, включающий карбид вольфрама, и по меньшей мере второй фракции порошка, включающей порошок оксида железа и/или порошок, содержащий оксид вольфрама, и, возможно, порошок железа; при этом масса первой фракции составляет в диапазоне 50-90% масс, от смеси, а масса второй фракции составляет в диапазоне 10-50% масс, от смеси, и
b) нагревание смеси, полученной на стадии а), до температуры в диапазоне 400-1300°С, предпочтительно 1000-1200°С.
2
2
2. Способ по п.1, в котором атмосфера на стадии b) является инертной или слабо восстановительной, и предпочтительно эта атмосфера включает 80-100% об. N и 20-0% об. Н.
3. Способ по п.1, в котором нагревание на стадии b) проводят в течение 0,5-10 часов, предпочтительно 0,5-4 часа, более предпочтительно 0,5-3 часа, наиболее предпочтительно 0,5-2 часа.
3
4
3
4
4. Способ по п.1, в котором порошок оксида железа включает по меньшей мере 60% масс, порошка FeO, предпочтительно по меньшей мере 99% масс, порошка FeO.
2
3
2
3
5. Способ по п.1, в котором порошок оксида железа включает по меньшей мере 60% масс, порошка FeO, предпочтительно по меньшей мере 99% масс, порошка FeO.
6. Способ по п.1, в котором порошок, содержащий карбид вольфрама, включает, в масс.%,
1-10 С;
остальное составляют вольфрам и случайные примеси.
7. Способ по п.1, в котором на стадии а) первая фракция по существу состоит из порошка, содержащего карбид вольфрама, а вторая фракция по существу состоит из порошка оксида железа, в таких относительных количествах, что смесь на стадии а) включает 60-90% масс, порошка, содержащего карбид вольфрама, и 40-10% масс, порошка оксида железа, предпочтительно 70-80% масс, порошка, содержащего карбид вольфрама, и 30-20% масс, порошка оксида железа.
8. Способ по п.1, в котором на стадии а) порошок, содержащий оксид вольфрама, представляет собой порошок ферберита.
9. Способ по п.1, в котором на стадии а) порошок, содержащий карбид вольфрама, дополнительно включает 1-10% масс. Со, предпочтительно 3-8% масс. Со.
10. Способ по п.1, дополнительно включающий стадию с), на которой перед смешиванием на стадии а) кобальт выщелачивают из порошка, содержащего карбид вольфрама, с использованием выщелачивающего агента, так что содержание Со в порошке, содержащем карбид вольфрама, снижают до уровня менее 1% масс., предпочтительно менее 0,5% масс., более предпочтительно менее 0,2% масс.
11. Способ по п.10, дополнительно включающий стадию а), следующую за указанной стадией с), но перед смешиванием на стадии а), и на этой стадии d) порошок, содержащий карбид вольфрама, отделяют от выщелачивающего агента, содержащего выщелоченный кобальт.
12. Способ по п.11, дополнительно включающий стадию е), следующую за стадией d), но перед стадией а) смешивания, и на этой стадии е) порошок, содержащий карбид вольфрама, промывают в водной среде.
13. Способ по любому из пп.1-12, в котором стадию а) смешивания осуществляют во влажных условиях, предпочтительно при нахождении порошков в водной среде.
14. Способ по п.13, дополнительно включающий стадию f), следующую за стадией а), но перед стадией b); и на этой стадии f) смесь, полученную на стадии а), подвергают фильтрованию для по меньшей мере частичного удаления водной среды с образованием на фильтре осадка, состоящего из смешанных порошков.
15. Порошок, содержащий железо и/или вольфрам, или агломерат этого порошка, который получен по любому из пп.1-14, включающий в % масс.:
50-99 W
0-50 Fe
0-10 Со
<10 О
<1 С
и случайные примеси.
16. Порошок, содержащий железо и вольфрам, или агломерат этого порошка, включающий, в % масс.:
60,1 - 95 W
<10 О
<1 С,
остальное составляют Fe и случайные примеси.
17. Порошок, содержащий железо и вольфрам, или агломерат этого порошка, включающий, в % масс.:
50-95 W,
<10 О,
<1 С,
1-10% масс. Со, предпочтительно 3-8% масс. Со,
остальное составляют Fe и случайные примеси.
18. Порошок или агломерат порошка по п.15, в котором содержание Со составляет менее 1% масс, предпочтительно менее 0,2% масс.
19. Порошок или агломерат порошка по п.15, в котором содержание W находится в диапазоне 60,1-95% масс., предпочтительно в диапазоне 65-95% масс., более предпочтительно в диапазоне 70-90% масс.
20. Порошок или агломерат порошка по п.15, в котором содержание Fe составляет по меньшей мере 5% масс.
3
21. Порошок или агломерат порошка по любому из пп.15-20, представляющий собой спеченный порошок, или спеченный порошок, раздробленный на куски, при этом по меньшей мере 80% масс., указанных кусков имеют средние диаметры выше 5 мм, предпочтительно выше 10 мм, и плотность спеченного порошка или кусков дробленого спеченного порошка находится в диапазоне 6-12 г/см3, предпочтительно 6-9 г/см.
22. Контейнер для легирования стальных расплавов вольфрамом, содержащий порошок по любому из пп.15-21.